СЛАБОПАХНУЩИЙ ПОЛИМЕРНЫЙ ЛАТЕКС И КОМПОЗИЦИЯ ПОКРЫТИЯ, СОДЕРЖАЩАЯ ЕГО

1. Полимерный латекс, содержащий продукт реакции, полученный в результате проведения в водной среде свободно-радикальной эмульсионной полимеризации этиленненасыщенных мономеров, включающих, по меньшей мере, один сопряженный диен, в присутствии деструктированного полисахарида, характеризующегося величиной DE в диапазоне от 38 до 70 согласно измерению в соответствии с документом ISO 5377 (1981-12-15), и необязательно алкилмеркаптана в количестве, не большем, чем 2,5 мас.% при расчете на совокупную массу этиленненасыщенных мономеров.
2. Полимерный латекс по п. 1, где этиленненасыщенные мономеры включают:
а) от 19,9 до 80 мас.%, предпочтительно от 20 до 70 мас.%, более предпочтительно от 25 до 50 мас.% сопряженных диенов;
b) от 0 до 80 мас.%, предпочтительно от 25 до 75 мас.%, более предпочтительно от 30 до 70 мас.% винилароматических соединений;
с) от 0,1 до 10% мас., предпочтительно от 1 до 10 мас.% этиленненасыщенных кислот;
d) от 0 до 80% мас., предпочтительно от 0,5 до 75 мас.%, более предпочтительно от 1 до 50 мас.% этиленненасыщенных мономеров, отличных от мономеров от а) до с),
при этом уровень массового процентного содержания получают при расчете на совокупную массу этиленненасыщенных мономеров, причем каждый из мономеров от а) до d) отличается от других.
3. Полимерный латекс по любому из предшествующих пунктов, где
(а) сопряженный диен выбирается из 1,3-бутадиена, 2,3-диметил-1,3-бутадиена и изопрена, а предпочтительно представляет собой 1,3-бутадиен.
4. Полимерный латекс по любым п. 2 или 3, где
b) винилароматическое соединение выбирается из, по меньшей мере, одного представителя, выбираемого из стирола, α-метилстирола, п-метилстирола, трет-бутилстирола и винилтолуола, предпочтительно винилароматическое соединение включает стирол; и/или
с) этиленненасыщенная кислота выбирается из, по меньшей мере, одного представителя, выбираемого из (мет)акриловой кислоты, итаконовой кислоты, малеиновой кислоты, фумаровой кислоты, кротоновой кислоты, винилуксусной кислоты, винилмолочной кислоты, винилсульфоновой кислоты, стиролсульфоновой кислоты, акриламидометилпропансульфоновой кислоты; и/или
d) этиленненасыщенный мономер, отличный от мономеров от а) до с), выбирается из, по меньшей мере, одного представителя, выбираемого из сложных эфиров (мет)акриловой кислоты, виниловых сложных эфиров, ненасыщенных нитрилов и амидов этиленненасыщенных кислот.
5. Полимерный латекс по любому из предшествующих пунктов, где композиция, подвергаемая свободно-радикальной эмульсионной полимеризации, содержит не более, чем 2,5% масс., предпочтительно не более, чем 2% масс., более предпочтительно не более, чем 1,5% масс., наиболее предпочтительно не более, чем 1% масс., при расчете на совокупную массу этиленненасыщенных мономеров, передатчиков цепи.
6. Полимерный латекс по любому из предшествующих пунктов, где передатчик цепи выбирается из меркаптосоединений.
7. Полимерный латекс по любому из предшествующих пунктов, где алкилмеркаптан присутствует в количестве, не большем чем 2 мас.%, предпочтительно не большем чем 1,5 мас.%, более предпочтительно не большем чем 1 мас.%, наиболее предпочтительно не большем чем 0,5 мас.%, при расчете на совокупную массу этиленненасыщенных мономеров, или алкилмеркаптан ни в каком количестве не присутствует.
8. Полимерный латекс по любому из предшествующих пунктов, где деструктированный полисахарид характеризуется величиной DE в диапазоне от 40 до 65, предпочтительно от 42 до 60.
9. Полимерный латекс по любому из предшествующих пунктов, где деструктированный полисахарид присутствует в количестве в диапазоне 5-60 мас.%, предпочтительно 10-50 мас.%, а более предпочтительно 15-45 мас.% при расчете на совокупную массу этиленненасыщенных мономеров.
10. Способ получения полимерного латекса по любому из пп. 1-9, где этиленненасыщенные мономеры, включающие, по меньшей мере, один сопряженный диен, подвергают свободно-радикальной эмульсионной полимеризации в водной среде в присутствии деструктированного полисахарида, характеризующегося величиной DE в диапазоне от 38 до 70, и необязательно алкилмеркаптана в количестве, не большем, чем 2,5 мас.% при расчете на совокупную массу этиленненасыщенных мономеров.
11. Способ по п. 10, где компоненты реакционной смеси для получения полимерного латекса, а также их относительные количества определяются в любом из пп. 2-9.
12. Композиция покрытия, содержащая полимерный латекс по любому из пп. 1-9.
13. Применение полимерного латекса по любому из пп. 1-9 в качестве связующего в композиции покрытия для нанесения покрытия на бумагу или картон.
14. Способ нанесения покрытия на бумагу или картон, включающий нанесение композиции покрытия по п. 12 на подложку, выбираемую из бумаги или картона.
15. Бумага или картон с нанесенным покрытием из композиции покрытия по п. 12.